(57)【特許請求の範囲】
【請求項１】
アルコール系及び又はグリコールエーテル系溶剤に可溶な耐還元化染料、アルコール系及び又はグリコールエーテル系溶剤、上記溶剤に可溶な油溶性樹脂、及び金属粉顔料を少なくとも含み、
前記金属粉顔料が脂肪酸又は脂肪酸塩で表面処理したアルミニウム、銅合金、銅、亜鉛から選ばれる金属粉顔料であり、
前記耐還元染料がアゾ系金属錯体染料、金属錯体染料、フタロシアニン系染料、キサンテン系染料のいずれから選ばれ、
前記アルコール系及び又はグリコールエーテル溶剤の配合量が６０．０〜９６．０重量％である、
マーキングペン用二重発色インキ組成物。
【請求項２】
前記耐還元化染料が１．０〜１５．０重量％である、請求項１記載のマーキングペン用二重発色インキ組成物。
【請求項３】
前記金属粉顔料が５．０〜３０．０重量％、
前記油溶性樹脂の配合量が３．０〜２５．０重量％である、
マーキングペン用二重発色インキ組成物。
【請求項４】
前記耐還元染料が、アゾ系金属錯体染料及び金属錯体染料のいずれかから選ばれる、請求項１記載のマーキングペン用二重発色インキ組成物。
【発明の詳細な説明】
【０００１】
【発明の属する技術分野】
本発明は、特に紙、布などの溶剤浸透性筆記面に筆記又は描画（以下、単に筆記と略記する。）するに当たり、組成物の一成分であるアルミニウム等の金属粉顔料は、筆記面に捕捉されたその筆記部分において金属光沢に発色し、その筆記部分の周囲に染料が筆記面へ溶剤とともに浸透拡散して輪郭線を生じ、二重発色効果を発揮する筆記具用二重発色インキ組成物に関するものである。さらに詳しくはアルコール系及び又はグリコールエーテル系溶剤を用いることにより低毒性で安全な二重発色インキ組成物に関するものである。
【０００２】
【従来の技術】
従来、いわゆる二重発色インキ等に関する出願が多くなされている。例えば特開昭５７−１１１３６４号には金属粉顔料、染料及び／又は平均粒子径１μｍ以下の微粒子顔料、及びアルコール系溶剤、炭化水素系溶剤、グリコール系溶剤等の溶剤からなる二重発色インキ組成物が例示されている。また、特開昭６０−１８１１７９号には金属粉顔料、油溶性染料、水溶性染料、水と相溶性のないトルエン、キシレン等の芳香族炭化水素系有機溶剤及び水からなる三重発色性インキ組成物が例示されている。また、特開昭５９−１７２５６５号にはノンリーフィング型金属粉顔料、顔料又は染料及び各種有機溶剤からなる二重発色インキ組成物が例示されている。
【０００３】
【発明が解決しようとする課題】
一方、近年、安全性の点から油性インキ組成物の有機溶剤としては有害である芳香族系炭化水素やケトン、エステル類の使用が規制される方向にあり、かわりにアルコール系やグリコールエーテル系溶剤等の低毒性のものが望まれている。
【０００４】
しかし、アルコール系及び又はグリコールエーテル系溶剤をこの種のインキ組成物に用いた場合、上記溶剤は極性を有するため、アルミニウム粉等の金属粉顔料及び染料と混合すると経時により、染料自身の変色や消色が起こる等の問題を有していた。
【０００５】
したがって従来は、この変色、消色の問題を解消すべく、特にアルミニウム粉を用いる二重発色性インキ組成物等の有機溶剤には芳香族系炭化水素やケトン、エステル類の溶剤が用いられてきたのが実状である。
【０００６】
本発明の課題は低毒性のアルコール系及び又はグリコールエーテル系溶剤のような極性有機溶剤を用いても変色や消色が起こらない二重発色インキ組成物を得るところにある。
【０００７】
【課題を解決するための手段】
本発明者は、かかる染料の変色や消色を防止すべく、鋭意検討した結果、アルコール系及び又はグリコールエーテル系溶剤が極性基であるヒドロキシル基を有し、さらに、水と可溶であることから溶剤のヒドロキシル基及び溶剤に微量に溶け込んでいる水とアルミニウム粉などの金属粉顔料が反応して水素が発生し、その水素の強力な還元作用により染料が還元されて変色や消色が起こることを見いだした。したがってかかる変色、消色の原因が還元にあるという上記メカニズムに基づき、アルコール系及び又はグリコールエーテル系で使用される染料の種類を還元に対して強いもの（以下、耐還元化染料と略記する。）を用いることによってこの問題を解消することができる知見を得た。請求項１の発明は、アルコール系及び又はグリコールエーテル系溶剤に可溶な耐還元化染料、アルコール系及び又はグリコールエーテル系溶剤、上記溶剤に可溶な油溶性樹脂、及び金属粉顔料を少なくとも含む二重発色インキ組成物である。
【０００８】
また、本発明者は、耐還元化染料について多種にわたる染料とアルコール系溶剤等の組み合わせを鋭意検討した結果、耐還元化染料のうちアゾ系金属錯体染料、金属錯体染料、フタロシアニン系染料、キサンテン系染料を用いることによって特に変色や消色の問題を解消できることを見いだした。請求項２の発明は、耐還元化染料がアゾ系金属錯体染料、金属錯体染料、フタロシアニン系染料、キサンテン系染料のいずれかである請求項１記載の二重発色インキ組成物である。
【０００９】
アルコール系溶剤及び又はグリコールエーテル系溶剤については安全であれば特に種類は問わない。但し、筆跡の乾燥性及びキャップオフ性を考慮すると、Ｃ１〜Ｃ４の脂肪族アルコール、プロピレングリコールモノメチルエーテル、ジプロピレングリコールモノメチルエーテルが筆記性及び上記染料との組み合わせにおいて好適であり、変色性、消色性の問題を解消できることを見いだした。請求項３の発明は、アルコール系及び又はグリコールエーテル溶剤がＣ１〜Ｃ４の脂肪族アルコール、プロピレングリコールモノメチルエーテル、ジプロピレングリコールモノメチルエーテルのいずれかである請求項１又は２記載の二重発色インキ組成物である。
【００１０】
油溶性樹脂については、安全であり上記溶剤に可溶であれば特に種類や分子量は問わないが、特にケトン系樹脂、フェノール系樹脂、ロジン系樹脂、キシレン系樹脂、ブチラール系樹脂、ポリアミド系樹脂が筆記性及び上記染料などとの組み合わせにおいて変色性や消色性を解消できることを見いだした。請求項４の発明は、油溶性樹脂がケトン系樹脂、フェノール系樹脂、ロジン系樹脂、キシレン系樹脂、ブチラール系樹脂、ポリアミド系樹脂のいずれかである請求項１乃至３のいずれかに記載の二重発色インキ組成物である。
【００１１】
金属粉顔料については、安全であり、脂肪酸又は脂肪酸塩で処理したものであることが好ましい。未処理のものは金属粉顔料の表面が酸化されやすく、アルコールなどと反応を起こしやすいため、変色、消色を起こす可能性が強くなり、本発明に用いるものとしては好ましくない。また、後述のように金属粉顔料の材質は特に限定されるものではないが、アルミニウム、銅合金、銅、亜鉛の金属粉顔料が好適に使用することができる。請求項５の発明は、金属粉顔料が脂肪酸又は脂肪酸塩で表面処理したアルミニウム、銅合金、銅、亜鉛から選ばれる金属粉顔料である請求項１乃至４のいずれかに記載の二重発色インキ組成物である。
【００１２】
本発明のインキ組成物は筆記具に充填し筆記具として用いるのに好適であるが、その性能を活かすためには各成分の配合量を検討することが好ましい。本発明者は、かかる観点から配合量について検討した結果、筆記具として用いるのに最適な各成分の配合量を見いだした。請求項６の発明は、インキ全量に対して耐還元化染料の配合量が１．０〜１５．０重量％である請求項１乃至５のいずれかに記載の二重発色インキ組成物である。請求項７の発明は、インキ全量に対して、金属粉顔料の配合量が５．０〜３０．０重量％である請求項１乃至６のいずれかに記載の二重発色インキ組成物である。請求項８の発明は、インキ全量に対して、油溶性樹脂の配合量が３．０〜２５．０重量％である請求項１乃至７のいずれかに記載の二重発色インキ組成物である。請求項９発明は、インキ全量に対して、アルコール系及び又はグリコールエーテル溶剤の配合量が６０．０〜９６．０重量％である請求項１乃至８のいずれかに記載の二重発色インキ組成物である。
【００１３】
【発明の実施の形態】
本発明は、アルコール系及び又はグリコールエーテル系溶剤に可溶な耐還元化染料、アルコール系及び又はグリコールエーテル系溶剤、上記溶剤に可溶な油溶性樹脂、及び金属粉顔料を少なくとも含む二重発色インキ組成物である。
【００１４】
本発明において使用する耐還元化染料は紙や布などの滲透性面へ筆記した場合、滲み出して筆跡の金属顔料の周囲に輪郭線を形成するために配合するものであり、安全であり、アルコール系やグリコールエーテル系溶剤に可溶であって還元に対して強いものであれば特に限定されるものではない。中でもアゾ系金属錯体染料、金属錯体染料、フタロシアニン系染料、キサンテン系染料がこれらの条件を満たし、好適に使用することができる。具体的にはアゾ系金属錯体染料としてはバリファストブラック３８１０（オリエント化学社製）、バリファストエロー４１２１（オリエント化学社製）、オラゾールレッド３ＧＬ（チバガイギー社製）、ネオザボンレッド３３５（ＢＡＳＦ社製）、ネオザボンレッド３６５（ＢＡＳＦ社製）、ネオスーパーエローＣ−１１７（中央合成化学社製）が、金属錯体染料としてはスピロンエローＧＲＬＨ  ｓｐｅｃｉａｌ（保土谷化学社製）が、銅フタロシアニン系染料としてはネオザボンブルー８０７（ＢＡＳＦ社製）、オラゾールブルーＧＮ（チバガイギー社製）が、キサンテン系染料としては、スピロンレッドＣＧＨ（保土谷化学社製）が好適に使用できるものとして例示できる。これらの染料は、単独で使用してもよいし、色調を拡大するなどの理由により２以上を併用しても特に問題はない。
【００１５】
耐還元化染料の配合量は１．０〜１５．０重量％（以下、単に％と略記する。）が好ましい範囲である。同配合量が１．０％未満の場合は筆跡の濃度不足を生じる点で好ましくなく、１５．０％を越える場合は濃度上昇による筆記性不良を生じる点で好ましくない。中でも２．０〜１０．０％の範囲が最適である。
【００１６】
本発明において使用する溶剤は樹脂の溶解、金属粉顔料の分散のために配合されるものであり、安全であることが好ましい。したがってアルコール系またはグリコールエーテル系の溶剤であることが必要であり、これらの溶剤であれば特に限定されるものではない。例えば、脂肪族アルコール、グリコール、グリコールエーテル等の溶剤が使用可能である。中でも筆跡の速乾性及びキャップオフ性を考慮すると、Ｃ１〜Ｃ４の脂肪族アルコール、プロピレングリコールモノメチルエーテル、ジプロピレングリコールモノメチルエーテルが好適に使用できる。脂肪族アルコールとしてはエタノール、イソプロピルアルコールが、プロピレングリコールモノメチルエーテルとしてはダウアノールＰＭ（ダウケミカル社製）が、ジプロピレングリコールモノメチルエーテルとしてはダウアノールＤＰＭ（ダウケミカル社製）が好適なものとして例示できる。これらの溶剤は単独で使用してもよいし、２以上を併用しても特に問題はない。
【００１７】
溶剤の配合量は６０．０〜９６．０％が好ましい範囲である。配合量がこの範囲より少ない場合は粘度上昇による筆記性不良、染料樹脂などの溶解性不良、顔料の分散不良を生じる点で好ましくない。一方、これらの範囲より過剰に添加した場合は筆跡の濃度不足を生じる点で好ましくない。この範囲の中でも特に６５．０〜９０．０％の配合量が最適な範囲である。
【００１８】
本発明において使用する金属粉顔料は、筆跡通りに着色される色彩表現を与えるために添加されるものであり、安全であって、脂肪酸または脂肪酸塩で表面処理されている金属アルミニウム顔料であることが好ましい。例えば、リーフィングタイプ及びノンリーフィングタイプの微細アルミニウム粉や銅合金粉が使用可能である。また、粉末の粒径は特に筆記性能については問題とはならないが、大きい粒子を用いた場合は、筆記の際の目詰まりの原因となることがある。好適に用いることができるものの具体例としてはリーフィングタイプのものが、ＨＹＤＲＯＬＡＣ  ＢＧＨ（ＥＣＫＡＲＴ  ＷＥＲＫＥ社製）、ＣＨＲＯＭＡＬ  Ｘ（ＥＣＫＡＲＴ  ＷＥＲＫＥ社製）、ＳＵＰＥＲ３０００（ＥＣＫＡＲＴ  ＷＥＲＫＥ社製）、ノンリーフィングタイプのものがアルペースト  １２３０Ｍ（東洋アルミ社製）が挙げられる。これらの金属粉顔料は単独で使用してもよいし、２以上を併用しても特に問題はない。
【００１９】
金属粉顔料の配合量は５．０〜３０．０％が好ましい範囲である。配合量がこの範囲より少ない場合は、筆跡の濃度不足を生じ、一方、この範囲より過剰な場合は粘度上昇による筆記性不良及び顔料の分散不良を生じる点で好ましくない。この範囲の中でも特に７．０〜２０．０％が最適な範囲である。
【００２０】
本発明において使用する樹脂は顔料を分散させ、筆跡の筆記面に対する密着性を向上させるために添加されるものであり、安全であって、上記溶剤に可溶であることが必要である。具体的には上記アルコール系及び又はグリコールエーテル系溶剤に可溶である油溶性樹脂、特にケトン系樹脂、フェノール系樹脂、ロジン系樹脂、キシレン系樹脂、ブチラール系樹脂、ポリアミド系樹脂が好ましい。分子量は、特に限定されるものではない。具体的には、ケトン系樹脂としては、ハロン８０（本州化学社製）、ハイラック１１０Ｈ（日立化成）が、キシレン系樹脂としてはニカノールＨＰ−１００（三菱瓦斯社製）が、フェノール系樹脂としてはタマノール５１０（荒川化学工業）好適に使用可能なものとして例示できる。
【００２１】
樹脂の配合量は３．０〜２５．０％が好ましい範囲である。配合量がこの範囲より少ない場合は筆跡の紙面に対する密着性不良及び、顔料の分散不良を生じる点で好ましくない。一方、この範囲より過剰な場合は粘度上昇による筆記性不良を生じる点で好ましくない。この範囲の中でも特に、５．０〜２０．０％が最適な範囲である。
【００２２】
本発明にかかる二重発色インキ組成物には上記成分のほか、粘度調整剤、構造粘性付与剤、染料可溶化剤、乾燥性付与剤などの各種添加剤を配合してもよい。粘度調整剤としてはエトセル１０（ダウケミカル社製）が、構造粘性付与剤としてはＡｎｔｉ−Ｔｅｒｒａ−Ｐ（ビッグケミー社製）が、染料可溶化剤としてはオレイン酸Ｄ−１００（水晶油化社製）が好適に使用できるものとして例示できる。
【００２３】
本発明にかかる二重発色インキ組成物を製造するには例えば次の方法が例示できる。すなわち、溶剤と樹脂を５０℃１時間加熱攪拌混合し、続けて染料を投入しさらに５０℃で１時間攪拌混合する。完全に攪拌された後加熱をやめ３０℃まで冷却する。３０℃以下にまで冷却した後金属粉顔料を添加し１時間攪拌混合し完成する。なお、製造方法は上記方法に限定されるものではない。
【００２４】
【実施例】
以下、本発明を実施例に基づいて説明する。なお、本発明は実施例のみに限定されるものではない。
【００２５】
下記表１乃至表３に記載された実施例及び比較例の各配合で二重発色インキ組成物を製造した。製造方法は既述の通り、溶剤と樹脂を５０℃１時間加熱攪拌混合し、続けて染料を投入しさらに５０℃で１時間攪拌混合後、加熱をやめ３０℃以下にまで冷却した後、金属粉顔料を添加し１時間攪拌混合することにより製造した。
【００２６】
【表１】
0003774535.tif 000002
【００２７】
【表２】
0003774535.tif 000003
【００２８】
【表３】
0003774535.tif 000004
【００２９】
なお、表中用いた原材料名は次の通りである。
1)  アルコール可溶性染料（アゾ系金属錯体染料）：商品名「バリファストブラック３８１０」，オリエント化学社製
2)  アルコール可溶性染料（アゾ系金属錯体染料）：商品名「バリファストイエロー４１２１」，オリエント化学社製
3)  アルコール可溶性染料（ローダミンＢＧ＋タートラジン）：商品名「バリファストレッド１３０８」，オリエント化学社製
4)  アルコール可溶性染料（ローダミンＢ＋モノアゾ染料）：商品名「バリファストレッド１３０６」，オリエント化学社製
5)  アルコール可溶性染料（銅フタロシアニン系染料）：商品名「ネオザボンブルー８０７」，ＢＡＳＦ社製
6)  アルコール可溶性染料（アゾ系金属錯体染料）：商品名「ネオザボンレッド３３５」，ＢＡＳＦ社製
7)  アルコール可溶性染料（アゾ系金属錯体染料）：商品名「ネオザボンレッド３６５」，ＢＡＳＦ社製
8)  アルコール可溶性染料（銅フタロシアニン系染料）：商品名「オラゾールブルーＧＮ」，チバガイギー社製
9)  アルコール可溶性染料（アゾ系金属錯体染料）：商品名「オラゾールレッド３ＧＬ」，チバガイギー社製
10)  アルコール可溶性染料（キサンテン系染料）：商品名「スピロンレッドＣＧＨ」，保土谷化学社製
11)  アルコール可溶性染料（金属錯体染料）：商品名「スピロンイエローＧＲＬＨ  ｓｐｅｃｉａｌ」，保土谷化学社製
12)  アルコール可溶性染料（トリフェニルメタン系染料）：商品名「スピロンブルーＣＲＨ」，保土谷化学社製
13)  アルコール可溶性染料（トリフェニルメタン系染料）：商品名「スピロンバイオレッドＣＲＨ，」保土谷化学社製
14)  アルコール可溶性染料（ジフェニルメタン系染料）：商品名「スピロンエローＣ−ＧＮＨ」，保土谷化学社製
15)  アルコール可溶性染料（アントラキノン系染料）：商品名「オイルブルーＢＡ」，中央合成化学社製
16)  アルコール可溶性染料（アゾ系金属錯体染料）：商品名「ネオスーパーエローＣ−１１７」，中央合成化学社製
17)  ステアリン酸表面処理、平均粒度９μｍ、リーフィングタイプ微細アルミニウム粉：商品名「ＣＨＲＯＭＡＬ  Ｘ」，ＥＣＫＡＲＴ  ＷＥＲＫＥ社製
18)  ステアリン酸表面処理、平均粒度４μｍ、リーフィングタイプ微細銅合金粉：商品名「ＳＵＰＥＲ３０００」，ＥＣＫＡＲＴ  ＷＥＲＫＥ社製
19)  パルチミン酸表面処理、平均粒度１０μｍ、ノンリーフィングタイプ微細アルミニウム粉：商品名「アルペースト１２３０Ｍ」，東洋アルミ社製
20)  油溶性ケトン系樹脂：商品名「ハロン８０」，本州化学社製
21)  油溶性キシレン樹脂：商品名「ニカノールＨＰ−１００」，三菱瓦斯社製
22)  油溶性ケトン系樹脂：商品名「ハイラック１１０Ｈ」，日立化成社製
23)  油溶性フェノール系樹脂：商品名「タマノール５１０」，荒川化学工業社製
24)  Ｃ２の脂肪族アルコール／試薬：エタノール
25)  Ｃ３の脂肪族アルコール／試薬：イソプロピルアルコール
26)  プロピレングリコールモノメチルエーテル（グリコールエーテル系溶剤）：商品名「ダウアノールＰＭ」，ダウケミカル社製
27)  ジプロピレングリコールモノメチルエーテル（グリコールエーテル系溶剤）：商品名「ダウアノールＤＰＭ」，ダウケミカル社製
【００３０】
上記実施例１〜２１及び比較例１〜１６で得られた二重発色インキ組成物をサクラクレパス社製「サクラふちどりマーカーメタリック細字」に充填し、二重発色インキ組成物のマーカーを得た。
【００３１】
各二重発色インキ組成物は、変色性評価及びマーカーとしての性能で評価を行った。評価方法は次の通りである。
【００３２】
（変色性評価試験）
上記マーカーを用いて、上質紙上に筆記した時の初期の筆記面と５０℃の条件下に放置し１ヶ月経過した筆記面を比較し、輪郭部分の変色等の有無を目視で判定した。全く変化がなかったものを○、少しでも変色、消色したとみられるものを×として変色性を評価した。その評価結果を上記表１乃至表３に示した。
【００３３】
（マーカーとしての性能）
１０名のモニターが各実施例及び比較例のインキ組成物を充填したマーカーを用いて上質紙上に文字を筆記し、筆記性不良、筆跡の濃度不足、筆跡の密着性を要素として判断した。筆記性不良は上記マーカーを用いて上質紙上に筆記したときのかすれ具合を目視にて判定し、７人以上が筆跡かすれがないと判断したときを○、６人以下のときを×として判断した。筆跡の濃度不足は上記マーカーを用いて上質紙上に筆記したときの筆跡の中心部（金属粉顔料部）とその周囲の輪郭線部（染料部）の濃度を目視にて判定し、筆記性濃度がよいと判断したものが７人以上のときを○、６人以下のときを×と判断した。筆跡の密着性は上記マーカーを用いて硬質塩化ビニル板上に筆記して２４時間乾燥させた後、乾いた綿ブロードを指先に巻き付けて１ｋｇの荷重をかけて１回擦ったときの筆跡の状態で判断し、筆跡に変化がないものを○、筆跡が剥がれるものを×として判断した。その結果、すべての要素で○がついたものをマーカーとしての性能が○とし、どれか一つでもが合格ラインに満たなかったものをマーカーとしての性能が×として、結果を上記表１乃至表３に示した。
【００３４】
表より、従来用いられていたローダミン６Ｇ＋タートラジン系染料、アントラキノン系染料、ローダミンＢ＋モノアゾ染料、トリフェニルメタン系染料、ジフェニルメタン系染料を用いた比較例１〜８は溶剤にアルコール系のもの等を用いた場合は、変色又は消色するのに対し、アゾ系金属錯体染料、銅フタロシアニン系染料、金属錯体染料及びキサンテン系染料を用いた実施例に関しては溶剤にアルコール系などの極性溶剤を用いた場合でも変色することがないことが判明した。また、実施例１２，１３と比較例７，８を較べることにより、金属粉顔料に銅合金粉を用いた場合でも変色しないことが明らかであり、本発明は金属粉顔料の種類を問わず適用できることが判明した。
【００３５】
比較例９〜１６は染料としてアゾ系金属錯体染料、銅フタロシアニン系染料、金属錯体染料及びキサンテン系染料を用いているため、変色性試験は良好なものとなっている。但し、各成分の配合量が不適当であるため、マーカーとしての性能の評価を満足するものではない。例えば染料の配合量が適当ではないものとして、比較例９，１０と実施例１を比較すると、比較例９では染料の配合量が多いため、インキの粘度が上昇し筆記性不良を生じるのに対し、比較例１０では筆跡の濃度不足を生じた。また、金属粉顔料の配合量が適当でないものとして比較例１１，１２と実施例３，４を比較すると、顔料の配合量が多い比較例１１ではインキ組成物の粘度上昇による筆記性不良を生じるのに対し、比較例１２では筆跡の濃度不足を生じた。さらに、樹脂の配合量が適当でないものとして比較例１３，１４と実施例５，６を比較すると、樹脂の配合量の多い比較例１３は粘度上昇による筆記性不良を生じているのに対し、比較例１４では筆跡が綿ブロードに移り、密着性が発揮されなかった。さらに、溶媒の配合量が適当でないものとして比較例１５，１６と実施例２０，２１を比較すると、溶媒の配合量の多い比較例１５は筆記綿の濃度不足を生じ、比較例１６では溶媒の不足による粘度上昇によって筆記性不良を生じるという結果を得た。
【００３６】
このように本発明は染料として一定のものを用いることにより、筆跡の変色性を改善できるものの、マーカーとしての性能を満たすためにはそのインキを構成する各成分の配合量を検討することが好ましい。
【００３７】
【発明の効果】
本発明は少なくとも、アルコール系及び又はグリコールエーテル系溶剤に可溶なアゾ系金属錯体染料、金属錯体染料、フタロシアニン系染料、キサンテン系染料のいずれかの染料、及びアルコール系及び又はグリコールエーテル系溶剤、及び上記溶剤に可溶な油溶性樹脂、及び脂肪酸又は脂肪酸塩で表面処理した微細金属粉顔料を含む二重発色インキ組成物である。したがって、本発明の第１の効果は、アルコールのヒドロキシル基と金属粉の反応により生じる水素により染料が還元されにくく、長期間放置していても筆跡周辺の滲透した筆跡が変色又は消色することがない。
【００３８】
また、本発明の第２の効果は溶剤にアルコール系又はグリコールエーテル系溶剤を用いているため、人体に与える害がほとんどなく、従来のものに較べて安全に使用することができる。さらにアルコール系溶剤は粘性が小さく、滲透性においても優れており、二重発色インキとしての用途にも優れたものである。